【事件の表示】
　特願２００６−　８１８１９「カラーフィルタ保護膜用組成物およびそれを用いたカラーフィルタ」拒絶査定不服審判事件〔平成１８年１１月　９日出願公開、特開２００６−３０９１８３〕について、次のとおり審決する。
【結　論】
　本件審判の請求は、成り立たない。
【理　由】
１　手続の経緯・本願発明
（１）手続の経緯
　本願は、平成１８年３月２４日（優先権主張平成１７年３月２８日）の出願であって、平成２３年６月１５日、平成２４年５月１０日及び平成２５年２月８日に手続補正がなされ、同年９月２７日付けで平成２５年２月８日提出の手続補正書による手続補正が却下されるとともに拒絶査定がなされ、これに対して、同年１１月２０日に拒絶査定不服審判が請求されると同時に手続補正がなされ、当審において、平成２６年９月４日付けで拒絶の理由（以下「当審拒絶理由」という。）が通知され、同年１１月７日に手続補正がなされたものである。
　なお、請求人は、当審拒絶理由に対して平成２６年１１月７日に意見書を提出している。
　
（２）本願発明
　本願の請求項１に係る発明は、平成２６年１１月７日になされた手続補正によって補正された特許請求の範囲の請求項１に記載の事項により特定されるものであるところ、請求項１に係る発明は、その特許請求の範囲の請求項１に記載されたとおりの次のものであると認める。
　
「透明樹脂成分と溶剤とを少なくとも含有するカラーフィルタ保護膜用組成物であって、
前記組成物を基板上に塗布し乾燥したときに前記溶剤の乾燥ムラに起因するムラを生ずることなく保護膜を形成するために、且つ、保護膜を形成する領域を設定できるように、前記組成物を紫外線硬化型とするために、前記組成物が、光重合性アクリレートポリマーと多官能光重合性アクリレートモノマーおよび開始剤、溶剤を主成分として含有し、前記光重合性アクリレートポリマーと前記多官能光重合性アクリレートモノマーとの含有割合が、７０重量部：３０重量部乃至４０重量部：６０重量部の範囲内であり、前記溶剤が、ジエチレングリコールメチルエチルエーテルまたはエチル−３−エトキシプロピオネートであって、５℃／分で昇温加熱し、３０℃で３０分間保持したときの重量減少率が８％以上１４％以下であり、沸点１６５℃以上２００℃以下で、蒸気圧０．５〜１．５ｍｍＨｇの範囲にあることを特徴とするカラーフィルタ保護膜用組成物。」（以下「本願発明」という。）
　
２　当審拒絶理由
　当審拒絶理由は、概ね次のとおりである。
　
「１　本件出願の請求項１、２、４に係る発明は、その優先日前に日本国内又は外国において頒布された下記の刊行物に記載された発明であるから、特許法第２９条第１項第３号に該当し、特許を受けることができない。
 　　　　　　　　　　　　　　　　　　記
　引用文献１．特開２０００−２４８０２４号公報 
　
 ２　本件出願の請求項１ないし４に係る発明は、その優先日前に日本国内又は外国において頒布された下記の刊行物に記載された発明又は電気通信回線を通じて公衆に利用可能となった発明に基いて、その優先日前にその発明の属する技術の分野における通常の知識を有する者が容易に発明をすることができたものであるから、特許法第２９条第２項の規定により特許を受けることができない。
 　　　　　　　　　　　　　　　　　　記
　引用文献１．特開２０００−２４８０２４号公報
　引用文献２．特開２００２−３２２２４４号公報」
　
３　刊行物の記載事項
　当審拒絶理由で引用文献１として引用した本願の優先権主張の日（以下「優先日」という。）前に頒布された刊行物である特開２０００−２４８０２４号公報（以下「引用例」という。）には、次の事項が図とともに記載されている（下線は審決で付した。以下同じ。）。
　
（１）「【０００１】
【産業上の利用分野】本発明は、新規な共重合樹脂に関し、特に、アルカリ現像型光硬化性共重合樹脂と組み合わせて使用されるのに適したエポキシ基含有共重合樹脂であって、
カラーフィルタ保護膜形成用
　
（２）「【００３６】本発明のエポキシ基含有共重合樹脂は、アルカリ現像型光硬化性共重合樹脂と組み合わされて使用されることにより、
カラーフィルタ保護膜形成用樹脂
　
（３）「【００５１】保護膜は、
少なくとも
エポキシ基含有共重合樹脂、アルカリ現像型光硬化性共重合樹脂、２官能以上の多官能光重合性アクリレートモノマー、および開始剤やシランカップリング剤、界面活性剤、必要に応じて溶媒を混合してなる樹脂配合物からなり
　
（４）「【００５７】
【実施例】次に、実施例を挙げて本発明を更に詳細に説明する。
【００５８】
（実施例）
　
（エポキシ基含有共重合樹脂（マル１）
の合成）
組成
　
・メチルメタクリレート　　　　　　　　　　・・・　５７１ｇ
　
・２−ヒドロキシエチルメタクリレート　　　・・・　１６３ｇ
　
・グリシジルメタクリレート　　　　　　　　・・・　　８１ｇ
をアゾビスイソブチロニトリル５ｇと共に６５０ｇの酢酸−３−メトキシブチルに溶解した溶液を、酢酸−３−メトキシブチル１０００ｇを入れた重合槽中に、１００℃で、６時間かけて滴下し、重合させ重合体溶液を得た。
【００５９】
この重合体溶液の固形分は３３重量％、粘度は３１．８ｍＰａ・ｓ（２５℃、Ｂ型粘度計）であり、重量平均分子量はポリスチレン換算で１０，０００であった。
【００６０】
得られた共重合体は、メチルメタクリレート単位が７５．８モル％、２−ヒドロキシエチルメタクリレート単位が１６．７モル％、グリシジルメタクリレート単位が７．５モル％からなる。
【００６１】
次に、得られた重合体溶液に、組成
・２−メタクロイルエチルイソシアネート　　　・・・・　　　２７０ｇ
・ラウリン酸ジブチル錫　　　　　　　　　　　・・・・　　　　　１ｇ
・酢酸−３−メトキシブチル　　　　　　　　　・・・・　　２２３０ｇ
の混合物を５時間かけて滴下した
【００６２】
反応の進行はＩＲ（赤外線吸収スペクトル）によりモニターしつつ、２２００ｃｍ
-1
のイソシアネート基によるピークが消失した時点とした。
【００６３】
得られた反応溶液の固形分は２２重量％、粘度は２０ｍＰａ・ｓ（２５℃、Ｂ型粘度計）であり、重合体の重量平均分子量はポリスチレン換算で１１，０００であった。
　
　・・・略・・・
　
【００８２】
（参考例１）
（アルカリ現像型光硬化性共重合樹脂の合成）
　
組成
　
・ベンジルメタクリレート　　　　　　　・・・　２６４ｇ
　
・スチレン　　　　　　　　　　　　　　・・・　３８５ｇ
　
・アクリル酸　　　　　　　　　　　　　・・・　２１６ｇ
　
・２−ヒドロキシエチルメタクリレート　・・・　２３４ｇ
をアゾビスイソブチロニトリル５ｇと共に６５０ｇの酢酸−３−メトキシブチルに溶解した溶液を、酢酸−３−メトキシブチル１０００ｇを入れた重合槽中に、１００℃で、６時間かけて滴下し、重合させ重合体溶液を得た。
【００８３】
この重合体溶液の固形分は４０重量％、粘度は１０５０ｍＰａ・ｓ（３０℃、Ｂ型粘度計）であり、重合体の酸価は１５２ｍｇＫＯＨ／ｇ、水酸基価は９０ｍｇＫＯＨ／ｇ、重量平均分子量はポリスチレン換算で３７，０００であった。
【００８４】
得られた共重合体は、スチレン単位１５モル％、ベンジルメタクリレート単位３７モル％、アクリル酸単位３０モル％、２−ヒドロキシエチルメタクリレート単位１８モル％からなるものである。
【００８５】
次に、得られた重合体溶液に、組成
・２−メタクロイルエチルイソシアネート　　　・・・・　　　２７０ｇ
・ラウリン酸ジブチル錫　　　　　　　　　　　・・・・　　　　　１ｇ
・酢酸−３−メトキシブチル　　　　　　　　　・・・・　　２２３０ｇ
の混合物を５時間かけて滴下した。
【００８６】
反応の進行はＩＲ（赤外線吸収スペクトル）によりモニターしつつ、２２００ｃｍ
-1
のイソシアネート基によるピークが消失した時点とした
【００８７】
得られた反応溶液の固形分は２６重量％、粘度は５００ｍＰａ・ｓ（３０℃、Ｂ型粘度計）であり、重合体は、酸価は１２０ｍｇＫＯＨ／ｇ、水酸基価は５ｍｇＫＯＨ／ｇ、重量平均分子量はポリスチレン換算で４５，０００であり、また（メタ）アクリロイル基を１７モル％含有していた。
【００８８】厚み１．１ｍｍのガラス基板（旭硝子（株）製ＡＬ材）上に、下記の組成の感光性樹脂組成物をスピンコーティング法により塗布（乾燥膜厚１．２μｍ）した。
【００８９】
（感光性樹脂組成物の調製）
　
下記組成
・上記で合成した
アルカリ現像型光硬化性共重合樹脂（固形分２６重量％）
…　　 ８．１重量部
・
ジペンタエリスリトールペンタアクリレート（サートマー社製、ＳＲ３９９）
　　　　　　　　　　　　　　　　　　　　　　　　
…　　 ６．３重量部
・上記で合成した
エポキシ基含有共重合樹脂（マル１）（固形分として）
　　　　　　　　　　　　　　　　　　　　　　　　
…　 １０．８重量部
・
２−メチル−１−〔４−メチルチオ）フェニル〕−２−モルフォリノプロパノン−１
　　　　　　　　　　　　　　　　　　　　　　　　
…　　１．２重量部
・
２，２′−ビス（ｏ−クロロフェニル）−４，５，４′，５′−テトラフェニル−１，２′−ビイミダゾール
　　　　　　　　　　　　　　　　　　　　　　　　
…　　０．９重量部
・
トリアジン（ミドリ化学社製、ＴＡＺ１１０）　　…　　０．３重量部
・
ジエチレングリコールジメチルエーテル　　　　　…　３４．６重量部
・
３−メトキシブチルアセテート　　　　　　　　　…　３７．０重量部
を室温で攪拌・混合し、感光性樹脂組成物を調製した
【００９０】（露光・現像工程）感光性樹脂組成物の塗布膜を、十分風乾したのち、ホットプレートにて、８０℃で５分プレベークを行い、その後、感光性樹脂組成物の塗布膜から１００μｍの距離にフォトマスクを配置してプロキシミティアライナーにより２．０ｋＷの超高圧水銀ランプを用いて着色層の形成領域に相当する領域にのみ紫外線を所定量間照射した。次いで、０．０５％水酸化カリウム水溶液（液温２３℃）中に１分間浸漬してアルカリ現像し、感光性樹脂組成物の塗布膜の未硬化部分のみを除去した。
【００９１】その後、基板をクリーンオーブンにて１８０℃の雰囲気中に３０分間放置することにより最終硬化を行い、透明保護膜を形成した。最終硬化後の透明保護膜の膜厚は約１．５μｍであった。」
　
（５）上記（１）ないし（４）から、引用例には次の発明が記載されているものと認められる。
「少なくともエポキシ基含有共重合樹脂、アルカリ現像型光硬化性共重合樹脂、２官能以上の多官能光重合性アクリレートモノマー、および開始剤やシランカップリング剤、界面活性剤、必要に応じて溶媒を混合してなる樹脂配合物からなるカラーフィルタ保護膜形成用樹脂配合物であって、
　具体的には、下記組成を室温で攪拌・混合し調製した感光性樹脂組成物であるカラーフィルタ保護膜形成用樹脂配合物。
　
組成
・アルカリ現像型光硬化性共重合樹脂（固形分２６重量％）※１　　　　　　　　　　　　　　　　　　　　　　　　…　　　８．１重量部
・ジペンタエリスリトールペンタアクリレート（サートマー社製、ＳＲ３９９）
　　　　　　　　　　　　　　　　　　　　　　　　…　　　６．３重量部
・エポキシ基含有共重合樹脂（固形分として）（マル１）※２　　　　　　　　　　　　　　　　　　　　　　　　　　　　　　　　　　　　　　　　　　　　　　…　　１０．８重量部
・２−メチル−１−〔４−メチルチオ）フェニル〕−２−モルフォリノプロパノン−１　　　　　　　　　　　　　　　　　　　…　　　１．２重量部
・２，２′−ビス（ｏ−クロロフェニル）−４，５，４′，５′−テトラフェニル−１，２′−ビイミダゾール　　　　　　　　…　　　０．９重量部
・トリアジン（ミドリ化学社製、ＴＡＺ１１０）　　…　　　０．３重量部
・ジエチレングリコールジメチルエーテル　　　　　…　　３４．６重量部
・３−メトキシブチルアセテート　　　　　　　　　…　　３７．０重量部
　
（但し、※１は以下のとおり合成されたものであり、
（アルカリ現像型光硬化性共重合樹脂の合成）　
　組成　
　・ベンジルメタクリレート　　　　　　　・・・　２６４ｇ　
　・スチレン　　　　　　　　　　　　　　・・・　３８５ｇ　
　・アクリル酸　　　　　　　　　　　　　・・・　２１６ｇ　
　・２−ヒドロキシエチルメタクリレート　・・・　２３４ｇ　
をアゾビスイソブチロニトリル５ｇと共に６５０ｇの酢酸−３−メトキシブチルに溶解した溶液を、酢酸−３−メトキシブチル１０００ｇを入れた重合槽中に、１００℃で、６時間かけて滴下し、重合させ重合体溶液を得た。
　この重合体溶液の固形分は４０重量％、粘度は１０５０ｍＰａ・ｓ（３０℃、Ｂ型粘度計）であり、重合体の酸価は１５２ｍｇＫＯＨ／ｇ、水酸基価は９０ｍｇＫＯＨ／ｇ、重量平均分子量はポリスチレン換算で３７，０００であった。
　得られた共重合体は、スチレン単位１５モル％、ベンジルメタクリレート単位３７モル％、アクリル酸単位３０モル％、２−ヒドロキシエチルメタクリレート単位１８モル％からなるものである。
　次に、得られた重合体溶液に、組成　
・２−メタクロイルエチルイソシアネート　　　・・・・　　　２７０ｇ　
・ラウリン酸ジブチル錫　　　　　　　　　　　・・・・　　　　　１ｇ　
・酢酸−３−メトキシブチル　　　　　　　　　・・・・　　２２３０ｇ　
の混合物を５時間かけて滴下した。
　反応の進行はＩＲ（赤外線吸収スペクトル）によりモニターしつつ、２２００ｃｍ-1のイソシアネート基によるピークが消失した時点とした。
　得られた反応溶液の固形分は２６重量％、粘度は５００ｍＰａ・ｓ（３０℃、Ｂ型粘度計）であり、重合体は、酸価は１２０ｍｇＫＯＨ／ｇ、水酸基価は５ｍｇＫＯＨ／ｇ、重量平均分子量はポリスチレン換算で４５，０００であり、また（メタ）アクリロイル基を１７モル％含有していた。
　
※２は以下のとおり合成されたもの。
　（エポキシ基含有共重合樹脂（マル１）の合成）　
組成　
　・メチルメタクリレート　　　　　　　　　　・・・　５７１ｇ　
　・２−ヒドロキシエチルメタクリレート　　　・・・　１６３ｇ　
　・グリシジルメタクリレート　　　　　　　　・・・　　８１ｇ　
をアゾビスイソブチロニトリル５ｇと共に６５０ｇの酢酸−３−メトキシブチルに溶解した溶液を、酢酸−３−メトキシブチル１０００ｇを入れた重合槽中に、１００℃で、６時間かけて滴下し、重合させ重合体溶液を得た。
　この重合体溶液の固形分は３３重量％、粘度は３１．８ｍＰａ・ｓ（２５℃、Ｂ型粘度計）であり、重量平均分子量はポリスチレン換算で１０，０００であった。
　得られた共重合体は、メチルメタクリレート単位が７５．８モル％、２−ヒドロキシエチルメタクリレート単位が１６．７モル％、グリシジルメタクリレート単位が７．５モル％からなる。
　次に、得られた重合体溶液に、組成
・２−メタクロイルエチルイソシアネート　　　・・・・　　　２７０ｇ　
・ラウリン酸ジブチル錫　　　　　　　　　　　・・・・　　　　　１ｇ　
・酢酸−３−メトキシブチル　　　　　　　　　・・・・　　２２３０ｇ　
の混合物を５時間かけて滴下した。
　反応の進行はＩＲ（赤外線吸収スペクトル）によりモニターしつつ、２２００ｃｍ-1のイソシアネート基によるピークが消失した時点とした。
　得られた反応溶液の固形分は２２重量％、粘度は２０ｍＰａ・ｓ（２５℃、Ｂ型粘度計）であり、重合体の重量平均分子量はポリスチレン換算で１１，０００であった。）」（以下「引用発明」という。）
　
３　対比
　本願発明と引用発明とを対比する。
（１）引用発明の「『溶媒』、『ジエチレングリコールジメチルエーテル』、『３−メトキシブチルアセテート』」、「『カラーフィルタ保護膜形成用樹脂配合物』、『感光性樹脂組成物』」、「『アルカリ現像型光硬化性共重合樹脂』及び『エポキシ基含有共重合樹脂』」、「『２官能以上の多官能光重合性アクリレートモノマー』、『ジペンタエリスリトールペンタアクリレート』」及び「『開始剤』、『２−メチル−１−〔４−メチルチオ）フェニル〕−２−モルフォリノプロパノン−１』、『２，２′−ビス（ｏ−クロロフェニル）−４，５，４′，５′−テトラフェニル−１，２′−ビイミダゾール』」は、それぞれ、本願発明の「溶剤」、「カラーフィルタ保護膜用組成物」、「光重合性アクリレートポリマー」、「多官能光重合性アクリレートモノマー」及び「開始剤」に相当する。
　
（２）引用発明の「カラーフィルタ保護膜用組成物（カラーフィルタ保護膜形成用樹脂配合物）」は、少なくとも、「光重合性アクリレートポリマー（『アルカリ現像型光硬化性共重合樹脂』及び『エポキシ基含有共重合樹脂』）」、「多官能光重合性アクリレートモノマー（２官能以上の多官能光重合性アクリレートモノマー）」、および「開始剤（開始剤）」やシランカップリング剤、界面活性剤、必要に応じて「溶剤（溶媒）」を混合してなる樹脂配合物であり、カラーフィルタの保護膜用であることからして樹脂成分が透明であることは当業者に自明であるとともに、「光重合性アクリレートポリマー」、「多官能光重合性アクリレートモノマー」及び「開始剤」を含むことからして、紫外線硬化型であり保護膜を形成する領域を設定できることは当業者に自明であるから、本願発明の「カラーフィルタ保護膜用組成物」と、「透明樹脂成分と溶剤とを少なくとも含有」し、「保護膜を形成する領域を設定できるように」、「紫外線硬化型とするために」、「光重合性アクリレートポリマーと多官能光重合性アクリレートモノマーおよび開始剤、溶剤を主成分として含有」した点で一致する。
　
（３）引用発明において、アルカリ現像型光硬化性共重合樹脂（固形分２６重量％）が８．１重量部、エポキシ基含有共重合樹脂（固形分として）が１０．８重量部であることから、「光重合性アクリレートポリマー（『アルカリ現像型光硬化性共重合樹脂』及び『エポキシ基含有共重合樹脂』）」は１２．９１重量部（＝８．１重量部×固形分２６重量％＋１０．８重量部）となる。そして、「多官能光重合性アクリレートモノマー（ジペンタエリスリトールペンタアクリレート）」が６．３重量部であることから、「光重合性アクリレートポリマー」と「多官能光重合性アクリレートモノマー」との含有割合は１２．９１／６．３（＝２．０５）であり、この含有割合は７０／３０（＝２．３３）から４０／６０（＝０．６７）の範囲内である。したがって、引用発明の「カラーフィルタ保護膜用組成物（カラーフィルタ保護膜形成用樹脂）」と本願発明の「カラーフィルタ保護膜用組成物」とは、「光重合性アクリレートポリマーと多官能光重合性アクリレートモノマーとの含有割合が、７０重量部：３０重量部乃至４０重量部：６０重量部の範囲内」である点で一致する。
　
（４）引用発明において、「溶液（溶媒）」は、ジエチレングリコールジメチルエーテル（本願明細書【００３８】【表１】には、重量減少率１４％、沸点１６２℃、蒸気圧１．３ｍｍＨｇ、溶剤の乾燥ムラ評価△となることが示されている。）３４．６重量部と３−メトキシブチルアセテート（同様に本願明細書【００３８】【表１】によれば、重量減少率１１％、沸点１７２．５℃、蒸気圧０．７ｍｍＨｇ、溶剤の乾燥ムラ評価○）３７．０重量部からなるものであり、これらのジエチレングリコールジメチルエーテルと３−メトキシブチルアセテートの含有割合からみて、引用発明の「溶液（溶媒）」は、「５℃／分で昇温加熱し、３０℃で３０分間保持したときの重量減少率が８％以上１４％以下であり、沸点１６５℃以上２００℃以下で、蒸気圧０．５〜１．５ｍｍＨｇの範囲」にあるものと認められる。また、本願明細書【００３９】の説明によれば、上記【表１】における溶剤の乾燥ムラ評価○は「乾燥ムラがなく良好」を意味し、同△は「１〜２ヶ所に微小な乾燥ムラがあるが有効領域外で、使用可能」を意味することから、結果として「組成物を基板上に塗布し乾燥したときに溶剤の乾燥ムラに起因するムラを生ずることなく保護膜を形成する」ものであると認められる。
　
（５）上記（１）ないし（４）からみて、本願発明と引用発明とは、
「透明樹脂成分と溶剤とを少なくとも含有するカラーフィルタ保護膜用組成物であって、
　前記組成物を基板上に塗布し乾燥したときに前記溶剤の乾燥ムラに起因するムラを生ずることなく保護膜を形成するために、且つ、保護膜を形成する領域を設定できるように、前記組成物を紫外線硬化型とするために、前記組成物が、光重合性アクリレートポリマーと多官能光重合性アクリレートモノマーおよび開始剤、溶剤を主成分として含有し、前記光重合性アクリレートポリマーと前記多官能光重合性アクリレートモノマーとの含有割合が、７０重量部：３０重量部乃至４０重量部：６０重量部の範囲内であり、前記溶剤が、５℃／分で昇温加熱し、３０℃で３０分間保持したときの重量減少率が８％以上１４％以下であり、沸点１６５℃以上２００℃以下で、蒸気圧０．５〜１．５ｍｍＨｇの範囲にあるカラーフィルタ保護膜用組成物。」の点で一致し、次の点で相違する。
　
・相違点：
　前記「溶剤」が、
　本願発明では、ジエチレングリコールメチルエチルエーテルまたはエチル−３−エトキシプロピオネートであるのに対し、
　引用発明では、ジエチレングリコールジメチルエーテル及び３−メトキシブチルアセテートである点。
　
４　判断
（１）相違点について検討する。
　ア　カラーフィルタ保護膜用組成物において溶剤としてジエチレングリコールメチルエチルエーテルを用いることは本願の優先日前に周知（以下、「周知技術１」という。例．特開２００４−５１８７６号公報（【０００１】の「液晶表示素子（ＬＣＤ）用カラーフィルターおよび電荷結合素子（ＣＣＤ）用カラーフィルターに用いられる保護膜を形成するための材料として好適な組成物・・・に関する。」、【００８４】の「上記のようにして調製した組成物に、［Ｄ］成分として無水トリメリット酸３５重量部をジエチレングリコールメチルエチルエーテル６５重量部に溶解させたものを加え、保護膜形成用組成物を調製した。」の記載参照。）、特開２００５−１７３２１号公報（【０００９】の「本発明は、・・・また下地基板上に形成されたカラーフィルターの段差を平坦化する性能に優れた光デバイス用保護膜を形成しうる硬化性樹脂組成物・・・を提供することにある。」、【０１２１】の「次いで、この第一成分の溶液に、〔Ｄ〕成分として無水トリメリット酸３５部をジエチレングリコールメチルエチルエーテル６５部に溶解した第二成分を加えて、組成物溶液を調製した。」の記載参照。）、特開２００４−１２８０２号公報（【０００１】の「本発明は、色層および遮光膜の保護膜を有するカラーフィルタ・・・に関する。」、【００１７】の「ジエチレングリコールメチルエチルエーテル（溶剤）＝５０〜７０％」との記載参照。））である。
　
　イ　カラーフィルタ保護膜用組成物において溶剤としてエチル−３−エトキシプロピオネートを用いることは本願の優先日前に周知（以下、「周知技術２」という。例．当審拒絶理由で引用文献２として引用した特開２００２−３２２２４４号公報（【０００１】の「本発明は保護膜形成用組成物に関し、特にガラス基板等の表面に形成された着色膜（例えば着色樹脂膜）上の保護膜として好適な保護膜用組成物に関する。」、【００３２】の「該有機溶媒の具体例としては、・・・３−エトキシプロピオン酸エチル（審決注：「エチル−３−エトキシプロピオネート」の別名）、３−エトキシプロピオン酸プロピル、３−エトキシプロピオン酸ブチル等のエステル類・・・等が挙げられる。」の記載参照。）、特開平６−７３１６０号公報（【０００１】の「本発明は・・・特にカラーフィルター上の保護膜或は平滑層の形成に有用な感光性樹脂組成物・・・に関するものである。」、【００８０】の「有機溶媒としては、・・・、エチル−３−エトキシプロピオネート・・・等が挙げられる。」の記載参照。）、特開２００４−４３５７５号公報（【０００１】の「本発明は、・・・特に、・・・カラーフィルタ用保護膜・・・等に好適に使用される感光性樹脂組成物に関する。」、【００６９】の「本発明に使用する溶剤としては、・・・３−エトキシプロピオン酸エチル（審決注：「エチル−３−エトキシプロピオネート」の別名）・・・などが挙げられる。」、【００７０】の「好ましくは・・・、３−エトキシプロピオン酸エチル、・・・などが挙げられる。」の記載参照。））である。
　
　ウ　引用発明は、必要に応じて溶媒を混合してなるものであり、引用発明において、混合する溶媒を特定のものに限定すべき理由はないから、上記ア及びイからみて、引用発明において、溶剤をカラーフィルタ保護膜用組成物用の溶剤として周知のジエチレングリコールメチルエチルエーテルまたはエチル−３−エトキシプロピオネートとすること、すなわち、上記相違点に係る本願発明の構成となすことは当業者が周知技術１及び周知技術２に基づいて適宜なし得たことにすぎない。
　
　エ　なお、本願明細書【００３８】【表１】によれば、ジエチレングリコールメチルエチルエーテルは重量減少率９％、沸点１７６℃、蒸気圧０．９９ｍｍＨｇであり、エチル−３−エトキシプロピオネートは重量減少率８％、沸点１６９℃、蒸気圧０．６７５ｍｍＨｇであるから、溶剤をジエチレングリコールメチルエチルエーテルまたはエチル−３−エトキシプロピオネートとした場合においても、該溶剤は、５℃／分で昇温加熱し、３０℃で３０分間保持したときの重量減少率が８％以上１４％以下であり、沸点１６５℃以上２００℃以下で、蒸気圧０．５〜１．５ｍｍＨｇの範囲にあるものである。
　
（２）本願発明の奏する効果は、引用発明の奏する効果、周知技術１の奏する効果及び周知技術２の奏する効果から当業者が予測することができた程度のことである。
　
（３）したがって、本願発明は、当業者が引用例に記載された発明、周知技術１及び周知技術２に基づいて容易に発明をすることができたものである。
　
５　むすび
　本願発明は、当業者が引用例に記載された発明、周知技術１及び周知技術２に基づいて容易に発明をすることができたものであるから、特許法第２９条第２項の規定により特許を受けることができない。
　よって、結論のとおり審決する。